ЩЕБЕНОЧНО-МАСТИЧНАЯ АСФАЛЬТОБЕТОННАЯ СМЕСЬ И СПОСОБ ЕЕ ПОЛУЧЕНИЯ

1. Щебеночно-мастичная асфальтобетонная смесь, включающая щебень, песок из отсевов дробления, минеральный порошок, битум и смесь резинового термоэластопласта и волокнистой добавки, отличающаяся тем, что дополнительно содержит адгезионную азотсодержащую добавку при следующем соотношении компонентов, мас.%:
щебень
60,0-80,0
песок из отсевов дробления
5,0-30,0
минеральный порошок
10,0-20,0
битум
5,5-7,5
резиновый термоэластопласт
0,2-0,6
волокнистая добавка
0,2-0,6
адгезионная азотсодержащая добавка
0,05-0,15
2. Способ получения щебеночно-мастичной асфальтобетонной смеси, включающий введение в асфальтосмеситель щебеночных и песчаных фракций минеральных материалов с t=150-195°C и перемешивание, введение ненагретого минерального порошка и перемешивание, введение смеси резинового термоэластопласта и волокнистой добавки и перемешивание, введение битума с t=110-165°C и перемешивание, отличающийся тем, что после введения минерального порошка и перемешивания вводится смесь резинового термоэластопласта и волокнистой добавки в соотношении резиновый термоэластопласт - 30-70% по объему, волокнистая добавка - 70-30% по объему, при этом смесь резинового термоэластопласта и волокнистой добавки получается после введения их раздельно в разделенный на две части приемный бункер линии гранулированных добавок и перемешивания в процессе транспортирования по винтовому конвейеру, а в битум до его подачи в асфальтосмеситель вводится и однородно распределяется в нем адгезионная азотсодержащая добавка.